(57)【要約】      （修正有）【課題】エアバッグ用高密度織物として好適に使用できる製織性に優れるとともに高密度製織での強力低下の少ないポリアミドマルチフィラメントからなる高密度織物を提供する。【解決手段】強度が７ｃＮ／ｄｔｅｘ以上、かつ単糸繊度が３．３ｄｔｅｘ以下、原糸の交絡度が１０〜３０個／ｍであるポリアミドマルチフィラメント（特に好ましくはナイロン６・６マルチフィラメント）が用いられてなり、カバーファクターが２１００以上である高密度織物。【選択図】なし【特許請求の範囲】
【請求項１】
強度が７ｃＮ／ｄｔｅｘ以上、かつ単糸繊度が３．３ｄｔｅｘ以下、原糸の交絡度が１０〜３０個／ｍであるポリアミドマルチフィラメントが用いられてなり、カバーファクターが２１００以上であることを特徴とする高密度織物。
カバーファクター＝√（経糸繊度 ｄｔｅｘ） × （経糸密度 本／ｉｎｃｈ） ＋ √（緯糸繊度 ｄｔｅｘ） × （緯糸密度 本／ｉｎｃｈ）
【請求項２】
ポリアミドがナイロン６・６である請求項１記載の高密度織物。
【請求項３】
原糸の強度が８ｃＮ／ｄｔｅｘ以上である請求項１または２に記載の高密度織物。
【請求項４】
原糸の交絡度が１０〜２５個／ｍである請求項1乃至３のいずれかに記載の高密度織物。
【請求項５】
残存交絡度指数が２０以下である請求項１乃至４のいずれかに記載の高密度織物。
【請求項６】
エアバッグ用である請求項１乃至５のいずれかに記載の高密度織物。
【請求項７】
ウォータージェットルームで織られたものである請求項１乃至６のいずれかに記載の高密度織物。
【発明の詳細な説明】
【技術分野】
【０００１】
本発明は原糸強度が７ｃＮ／ｄｔｅｘ以上の高強度糸でありかつ単糸繊度が３．３ｄｔｅｘ以下の低単糸繊度のポリアミドマルチフィラメントヤーンに関するものであり、殊に高密度織物、特に織物の強力を要求されるエアバック用高密度織物に好適であり、製織性に優れるとともに高密度製織での強力低下の少ないポリアミドマルチフィラメントに関するものである。
【背景技術】
【０００２】
ポリアミドの高密度織物で織物の引張り強力を高くするためにはポリアミドフィラメントの強力自体を上げるか織物の糸密度を上げるということによってなされる。従来技術文献として、例えば、特許文献１が知られている。しかし、織の密度を上げるにも限界があり製織である程度の高密度になると密度を高めることが非常に難しくなる。一方原糸の強力を高めることによって同じ織密度でも強力を上げることは可能であるが強力を上げる程、製糸操業性が悪くなるし、ケバが増える傾向になり結果として製織操業性が悪くなる。特に３．３ｄｔｅｘ以下の低単糸繊度で高密度に製織する場合、単糸繊度が４ｄｔｅｘ以上の高密度織物と同様の製織操業性と強力を維持することが困難であった。
【特許文献１】特開平１―２２９８３９号公報
【発明の開示】
【発明が解決しようとする課題】
【０００３】
本発明は、上記従来技術の問題を解決することができる高密度織物用ポリアミドフィラメントを提供することにある。
【課題を解決するための手段】
【０００４】
上記課題を解決するための手段、即ち本発明は、
１．強度が７ｃＮ／ｄｔｅｘ以上、かつ単糸繊度が３．３ｄｔｅｘ以下、原糸の交絡度が１０〜３０個／ｍであるポリアミドマルチフィラメントが用いられてなり、カバーファクターが２１００以上であることを特徴とする高密度織物。
カバーファクター＝√（経糸繊度 ｄｔｅｘ） × （経糸密度 本／ｉｎｃｈ） ＋ √（緯糸繊度 ｄｔｅｘ） × （緯糸密度 本／ｉｎｃｈ）
２．ポリアミドがナイロン６・６である上記第１記載の高密度織物。
３．原糸の強度が８ｃＮ／ｄｔｅｘ以上である上記第１または第２に記載の高密度織物。
４．原糸の交絡度が１０〜２５個／ｍである上記第１乃至第３のいずれかに記載の高密度織物。
５．残存交絡度指数が２０以下である上記第１乃至第４のいずれかに記載の高密度織物。
６．エアバッグ用である上記第１乃至第５のいずれかに記載の高密度織物。
７．ウォータージェットルームで織られたものである上記第１乃至第６のいずれかに記載の高密度織物。
【発明の効果】
【０００５】
本発明によれば、殊に高密度織物、特に織物の強力を要求されるエアバック用高密度織物に好適である、原糸強度が７ｃＮ／ｄｔｅｘ以上の高強度糸でありかつ単糸繊度が３．３ｄｔｅｘ以下の低単糸繊度のポリアミドマルチフィラメントヤーンが提供でき、製織性に優れるとともに高密度製織での強力低下の少ないポリアミドマルチフィラメントが提供できる。
【発明を実施するための最良の形態】
【０００６】
以下に本発明の詳細について説明する。本発明におけるポリアミドとはポリアミド６、ポリアミド６・６、ポリアミド４・６等のポリアミド類、あるいは共重合ポリアミド等である。これらのポリアミドからなる繊維であり原糸強度が７ｃＮ／ｄｔｘ以上、単糸繊度が３．３ｄｔｅｘ以下の低単糸繊度マルチフィラメントを使用した高密度織物でカバーファクター（経織密度（本／インチ）×（経糸繊度（ｄｔｅｘ））^(1/2)＋緯織密度（本／インチ）×（経糸繊度（ｄｔｅｘ））^(1/2)）が２１００以上の高密度織物に関するものである。このような織物では通常、経糸は整経工程で整経、あるいはビーミング等を得て調整され織機に掛けられる。
【０００７】
一方、緯糸は通常、高速度で織物の緯糸として打ちこまれていく。このような織物で特にカバーファクターが２１００以上の高密度織物では、原糸の強力に対して基布の強力が十分に上がりにくいという問題がある。特に経糸において高速で高密度の状態で製織される際に交絡自体が糸の拘束性が高くなることにより、その硬さが製織時の糸同士の接触で糸にダメージを与えてしまうためか交絡度が高すぎると基布強度が低下してしまうことが分った。
【０００８】
また、原糸の交絡度１０ケ／ｍの低い交絡度場合にはフィラメント割れし製織性が非常に悪くなる。このような検討結果から３．３ｄｔｅｘ以下の低単糸繊度でカバーファクターが２１００以上の高密度織物を製織する場合にはフィラメントの交絡度が１０〜３０ケ／ｍのフィラメントを使うことにより製織性が良く、製織時のダメージが抑制され基布強力の低下が抑えられることをみいだした。特にエアバックのような原糸の強度が８ｃＮ／ｄｔｅｘ以上ありカバーファクターが２１００以上の高密度織物基布においては、このような原糸の交絡度による製織時ダメージは基布の強力が落ちてしまう原因となるため高密度製織でのダメージを出来る限り小さくしなければならない。
【０００９】
また一方では原糸の交絡数が低過ぎても解舒性が悪化や糸割れの原因となり、１０ヶ／ｍの交絡度は最低でも必要である。強い交絡は高密度製織で糸にダメージを与えることは基布での分解糸の交絡を調べることによりその程度、基布を分解し製織後の残存交絡を調べ残存交絡と基布強力の関係をみると残存交絡指数が２０以上の場合には基布の強力が大きく下がることが分った。
【００１０】
基布の分解糸の残存交絡指数は原糸のように水浴中では糸が広がらないため針を使った交絡間距離を測定する方法で調べた。測定は図１に示す方法によりチャック１で糸長方向の一点を固定し、チャック２は開放状態で荷重２の位置に糸に荷重（繊度（ｄｔｅｘ）×０．０４５）（ｇ）をかける。スケールを設置しているところで測定のセンター位置から糸のほぼ真中に針を入れ下方にゆっくり動かし荷重２が動き出した点（交絡点が針の動き止める点）までを０からの距離で読取りＡ（ｃｍ）とする。次にチャック２をしめチャック２側の糸を固定、荷重１の位置に荷重２に付けていた荷重を付けチャック１を開放する。次に刺し込んでいた針を上方に移動し荷重１が動き出した点を０からの距離で読取りＢとする。交絡間距離ＨはくＨ＝Ａ＋Ｂで求める。サンプリングした糸２０本についてこれを繰返し測定、その平均値（cm）を求め、Ｖとする。残存交絡指数Ｋとすると Ｋ＝１００／Ｖ によって求めたそしてこの交絡が強く残らない方が製織でのダメージを大きくしないためには必要で織物での残存交絡指数が２０以下であることが必要であるという結論に至った。
【００１１】
更に、このましくは１５以下の低い残存交絡指数であることが基布強度を高く保つ面から良い。また、エアバック用の高強力高密度織物を効率良く製織するにはＡＪＬやレピア等の織機よりもＷＪＬで製織する方が製織速度を上げやすくＷＪＬで織ることが好ましい。
【実施例】
【００１２】
次に本発明を実施例により具体的に説明する。
【００１３】
実施例１〜４、比較例１〜２硫酸粘度３．３のポリアミド６６を溶融紡糸し紡糸後、最大１９５℃の加熱ローラを使いローラ群により多段直接延伸し、３５０ｄｔｅｘ−１08フィラメントで強度8.4cN/dTex、沸水収縮率9％ののマルチフィラメントを巻取りパッケージとした。経糸このマルチフィラメントを整経、ビーミングした。このビームを使い緯糸には同じパッケージをウォータージェットルームで５８０回／分にて平織り製織した。
【００１４】
比較例３硫酸粘度３．３のポリアミド６６を溶融紡糸し紡糸後、最大１９５℃の加熱ローラを使いローラ群により多段直接延伸し、３５０ｄｔｅｘ−72フィラメントで強度8.4cN/dTex、沸水収縮率9％ののマルチフィラメントを巻取りパッケージとした。経糸このマルチフィラメントを整経、ビーミングした。このビームを使い緯糸には同じパッケージをウォータージェットルームで５８０回／分にて平織り製織し精錬、乾燥、熱セットしエアバック用基布を得た。原糸の交絡度は１００ｃｍの水浴バスに糸を静かに浮かべこの間の交絡部の数を数え原糸１ｍ当りの交絡数とした。基布の強力を測定し、原糸の強度から強力利用率（＝基布強力／（原糸強度×繊度×本数／cm））を算出した。この結果を第１表に示す。
【００１５】
【表１】
2007217860.tif 000002
【００１６】
実施例４〜６、比較例４〜６硫酸粘度３．３のポリアミド６６を溶融紡糸し紡糸後、最大１９５℃の加熱ローラを使いローラ群により多段直接延伸し、３５０ｄTｅｘ−１４４フィラメントを作り、マルチフィラメントを巻取る前にインタレーサ−によりエアー圧力を変えることにより交絡数を変えパッケージとした。経糸はこのマルチフィラメントを整経、ビーミングした。このビームを使い緯糸には経糸と同じパッケージをウォータージェットルームで５８０回／分にて平織り製織し精錬、乾燥、熱セットしエアバック用基布を得た。基布の経糸を基布から分解し、この糸の残存交絡指数を求めた。この結果を第２表に示す。
【００１７】
【表２】
2007217860.tif 000003
【産業上の利用可能性】
【００１８】
本発明によれば、殊に高密度織物、特に織物の強力を要求されるエアバック用高密度織物に好適である、原糸強度が７ｃＮ／ｄｔｅｘ以上の高強度糸でありかつ単糸繊度が３．３ｄｔｅｘ以下の低単糸繊度のポリアミドマルチフィラメントヤーンが提供でき、製織性に優れるとともに高密度製織での強力低下の少ないポリアミドマルチフィラメントが提供できる。
【図面の簡単な説明】
【００１９】
【図１】残存交絡数の測定装置の概略を示す図である。
【符号の説明】
【００２０】
１：ガイドローラー
２：チャック１
３：チャック２
４：荷重１
５：荷重２
６：針
【図１】
2007217860.tif 000004
【手続補正書】
【提出日】平成19年3月14日(2007.3.14)
【手続補正１】
【補正対象書類名】特許請求の範囲
【補正対象項目名】請求項１
【補正方法】変更
【補正の内容】
【請求項１】
強度が７ｃＮ／ｄｔｅｘ以上、かつ単糸繊度が３．３ｄｔｅｘ以下、原糸の交絡度が１０〜３０個／ｍであるポリアミドマルチフィラメントが用いられてなり、カバーファクターが２１００以上であることを特徴とする高密度織物。
カバーファクター＝√（経糸繊度 ｄｔｅｘ） × （経糸密度 本／2.54cm） ＋ √（緯糸繊度 ｄｔｅｘ） × （緯糸密度 本／2.54cm）
【手続補正２】
【補正対象書類名】明細書
【補正対象項目名】０００１
【補正方法】変更
【補正の内容】
【０００１】
本発明は原糸強度が７ｃＮ／ｄｔｅｘ以上の高強度糸でありかつ単糸繊度が３．３ｄｔｅｘ以下の低単糸繊度のポリアミドマルチフィラメントヤーンを用いた高密度織物に関するものであり、製織性に優れるとともに高密度製織での強力低下の少ないポリアミドマルチフィラメントを用い、殊に高密度織物、特に織物の強力を要求されるエアバック用高密度織物に関するものである。
【手続補正３】
【補正対象書類名】明細書
【補正対象項目名】０００３
【補正方法】変更
【補正の内容】
【０００３】
本発明は、上記従来技術の問題を解決することができるポリアミドフィラメントを用いた高密度織物を提供することにある。
【手続補正４】
【補正対象書類名】明細書
【補正対象項目名】０００４
【補正方法】変更
【補正の内容】
【０００４】
上記課題を解決するための手段、即ち本発明は、
１．強度が７ｃＮ／ｄｔｅｘ以上、かつ単糸繊度が３．３ｄｔｅｘ以下、原糸の交絡度が１０〜３０個／ｍであるポリアミドマルチフィラメントが用いられてなり、カバーファクターが２１００以上であることを特徴とする高密度織物。
カバーファクター＝√（経糸繊度 ｄｔｅｘ） × （経糸密度 本／2.54cm） ＋ √（緯糸繊度 ｄｔｅｘ） × （緯糸密度 本／2.54cm）
２．ポリアミドがナイロン６・６である上記第１記載の高密度織物。
３．原糸の強度が８ｃＮ／ｄｔｅｘ以上である上記第１または第２に記載の高密度織物。４．原糸の交絡度が１０〜２５個／ｍである上記第１乃至第３のいずれかに記載の高密度織物。
５．残存交絡度指数が２０以下である上記第１乃至第４のいずれかに記載の高密度織物。６．エアバッグ用である上記第１乃至第５のいずれかに記載の高密度織物。
７．ウォータージェットルームで織られたものである上記第１乃至第６のいずれかに記載の高密度織物。
【手続補正５】
【補正対象書類名】明細書
【補正対象項目名】０００５
【補正方法】変更
【補正の内容】
【０００５】
本発明によれば、原糸強度が７ｃＮ／ｄｔｅｘ以上の高強度糸でありかつ単糸繊度が３．３ｄｔｅｘ以下の低単糸繊度で製織性に優れるとともに高密度製織での強力低下の少ないポリアミドマルチフィラメントを用いた高密度織物、特に織物の強力を要求されるエアバック用高密度織物が提供できる。
【手続補正６】
【補正対象書類名】明細書
【補正対象項目名】０００６
【補正方法】変更
【補正の内容】
【０００６】
以下に本発明の詳細について説明する。本発明におけるポリアミドとはポリアミド６、ポリアミド６・６、ポリアミド４・６等のポリアミド類、あるいは共重合ポリアミド等である。これらのポリアミドからなる繊維であり原糸強度が７ｃＮ／ｄｔｘ以上、単糸繊度が３．３ｄｔｅｘ以下の低単糸繊度マルチフィラメントを使用した高密度織物でカバーファクター（経織密度（本／2.54cm）×（経糸繊度（ｄｔｅｘ））^(1/2)＋緯織密度（本／2.54cm）×（経糸繊度（ｄｔｅｘ））^(1/2)）が２１００以上の高密度織物に関するものである。このような織物では通常、経糸は整経工程で整経、あるいはビーミング等を得て調整され織機に掛けられる。
【手続補正７】
【補正対象書類名】明細書
【補正対象項目名】００１３
【補正方法】変更
【補正の内容】
【００１３】
実施例１〜３、比較例１〜２
硫酸粘度３．３のポリアミド６６を溶融紡糸し紡糸後、最大１９５℃の加熱ローラを使いローラ群により多段直接延伸し、３５０ｄｔｅｘ−１08フィラメントで強度8.4cN/dTex、沸水収縮率9％ののマルチフィラメントを巻取りパッケージとした。経糸このマルチフィラメントを整経、ビーミングした。このビームを使い緯糸には同じパッケージをウォータージェットルームで５８０回／分にて平織り製織した。
【手続補正８】
【補正対象書類名】明細書
【補正対象項目名】００１４
【補正方法】変更
【補正の内容】
【００１４】
比較例３
硫酸粘度３．３のポリアミド６６を溶融紡糸し紡糸後、最大１９５℃の加熱ローラを使いローラ群により多段直接延伸し、３５０ｄｔｅｘ−72フィラメントで強度8.4cN/dTex、沸水収縮率9％ののマルチフィラメントを巻取りパッケージとした。経糸このマルチフィラメントを整経、ビーミングした。このビームを使い緯糸には同じパッケージをウォータージェットルームで５８０回／分にて平織り製織し精錬、乾燥、熱セットしエアバック用基布を得た。原糸の交絡度は１００ｃｍの水浴バスに糸を静かに浮かべこの間の交絡部の数を数え原糸１ｍ当りの交絡数とした。基布の強力を測定し、原糸の強度から強力利用率（＝基布強力／（原糸強度×繊度×本数／cm））を算出した。この結果を第１表に示す。
【手続補正９】
【補正対象書類名】明細書
【補正対象項目名】００１６
【補正方法】変更
【補正の内容】
【００１６】
実施例４〜６、比較例４〜６
硫酸粘度３．３のポリアミド６６を溶融紡糸し紡糸後、最大１９５℃の加熱ローラを使いローラ群により多段直接延伸し、３５０ｄTｅｘ−１４４
フィラメントを作り、マルチフィラメントを巻取る前にインタレーサ−によりエアー圧力を変えることにより交絡数を変えパッケージとした。経糸はこのマルチフィラメントを整経、ビーミングした。このビームを使い緯糸には経糸と同じパッケージをウォータージェットルームで５８０回／分にて平織り製織し精錬、乾燥、熱セットしエアバック用基布を得た。基布の経糸を基布から分解し、この糸の残存交絡指数を求めた。この結果を第２表に示す。
【手続補正１０】
【補正対象書類名】明細書
【補正対象項目名】００１７
【補正方法】変更
【補正の内容】
【００１７】
【表２】
2007217860.tif 000005
【手続補正１１】
【補正対象書類名】明細書
【補正対象項目名】００１８
【補正方法】変更
【補正の内容】
【００１８】
本発明によれば、原糸強度が７ｃＮ／ｄｔｅｘ以上の高強度糸でありかつ単糸繊度が３．３ｄｔｅｘ以下の低単糸繊度で製織性に優れるとともに高密度製織での強力低下の少ないポリアミドマルチフィラメントを用いた高密度織物、特に織物の強力を要求されるエアバック用高密度織物が提供できる。